(57)【特許請求の範囲】
【請求項１】
ポリプロピレンと高密度ポリエチレンを少なくとも含む混合物を原料とするモノフィラメントを用いて、開口率が９０〜５０％、遮光率が１０〜５０％となるようにネット状に形成してなり、地面からの長波輻射による放熱を妨げない白色の遮光ネットであって、該モノフィラメントは１０倍以上に延伸されることにより白色顔料を用いることなく白色を呈しており、該モノフィラメントを隙間なく並べて分光光度計により測定した反射率が、波長４００ｎｍ以下の紫外光又は近紫外光で５０％以上であり、波長４００ｎｍを越える太陽光で５０％以上であることを特徴とする遮光ネット。
【請求項２】
モノフィラメントの原料の配合比が、ポリプロピレン１００重量部に対して高密度ポリエチレンが１０〜４０重量部であることを特徴とする請求項１記載の遮光ネット。
【請求項３】
モノフィラメントの表面がエンボス加工されていることを特徴とする請求項１又は２記載の遮光ネット。
【請求項４】
モノフィラメントが、１００〜３０００デニール／本であることを特徴とする請求項１、２又は３記載の遮光ネット。
【請求項５】
モノフィラメントが、破断伸度１０〜１５％であることを特徴とする請求項１〜４のいずれかに記載の遮光ネット。
【請求項６】
遮光率が、２０〜５０％であることを特徴とする請求項１〜５のいずれかに記載の遮光ネット。
【発明の詳細な説明】
【０００１】
【発明の属する技術分野】
本発明は遮光ネットに関し、詳しくは太陽光の光量を調整でき、同時にネット内の温度調節ができ、しかも春夏作農作物、花卉類及び蔬菜類の栽培に適するのみならず、害虫の接近を防止できる遮光ネットに関する。
【０００２】
【従来の技術】
植物栽培は光、温度、水の環境条件に支配されることが大きいが、これらは多々益々便ずるものではなく、例えば気温を例にとると、一般に３０℃以上の温度環境になると、植物の呼吸消耗が大きくなり、活性を失い、植物の成育上好ましくない。砂漠地域では常時かかる環境下にあり、我が国でも盛夏の際にはかかる環境に近くなる。
【０００３】
このため太陽光の光量を調整する手段として、遮光ネットが用いられている。従来、遮光ネットと言えば、黒色のネットが常識と考えられていた。確かに黒色ネットによって太陽光を減少させることはできるが、黒色ネットは反射性がないために吸熱し、ネット自体が温度上昇し、その熱が放熱されて、ネット下方の空間温度の上昇を招き、光量は減少しても３０℃以上の高温環境になり、植物の成育上好ましくないばかりでなく、ネット内で作業する人間にとっても不快であ
る。砂漠地域や我が国の盛夏時においては、黒色ネットはネット内温度を３０℃以下に調整することは困難であり、好ましい遮光ネットとは言えない。
【０００４】
またポリオレフィンフィルムをネット構造材とする遮光ネットにおいて、ネット構造材にアルミニウム粉末を練り込んだ遮光ネットも知られている。この遮光ネットは太陽光の反射性と吸収性に優れているため、夜間の保温に適している。しかし、日中、太陽光を反射する反面吸熱もかなりあり、黒色と同様にネット構造材自体の温度が上昇し、放熱し、ネット下方の空間温度を上昇させる問題がある。更に地面からの輻射放熱による長波赤外線（波長約１０μにピークを有する５〜３０μの波長範囲の赤外線）をも地面に反射するため、昼間だけでなく夜間においてもネット下方の空間温度を下げることができない問題がある。
【０００５】
更に、延伸されたポリオレフィン（例えば高密度ポリエチレン）フィルム上にアルミニウム蒸着層を形成し、その上に保護層（例えば低密度ポリエチレン）を形成したテープヤーンを用いて、織布、編体にした遮光ネットも知られている（実開昭６０−１８０６７３号、特開平２−１０８５３０号、同４−１３３７３１号、同７−３２７５１８号公報参照）。
【０００６】
これらの遮光ネットは、アルミニウム蒸着層を有するために、確かに太陽光の反射率が優れ、保温性も良好であり、吸熱性がなく蓄熱も少ない利点がある。しかし、地面からの輻射放熱による長波赤外線はアルミニウム蒸着層で反射されてしまい、ネット内の温度を十分に低下できない問題がある。またこの遮光ネットは高価であるばかりでなく、アルミニウム蒸着層とその上下のポリオレフィンフィルムとの間に水分、酸素、酸化物質が入り込みアルミニウム蒸着層を腐食、変質させるおそれがあり、耐久性に問題がある。
【０００７】
【発明が解決しようとする課題】
本発明者は、先に、砂漠地域や我が国の盛夏時においても、太陽光量とネット内の温度を調整でき、ネット内部の熱を効果的にネット外部に放出でき、低コストであり、耐久性に優れる遮光ネットとして、「太陽光の反射率が５０〜１００％でかつ太陽光の透過率が０〜３０％である蓄熱しない白色のネット構造材を用いて、開口率が９０〜５０％、遮光率が１０〜５０％となるようにネット状に形成され、地面からの長波輻射による放熱を妨げない遮光ネット」を提案した（発明の名称：遮光ネット、整理番号：ＭＭＫ００４８）。
【０００８】
本発明者は更に研究を重ね、上記の効果に加え、害虫の飛来を防止し、害虫の溜り場とならない遮光ネットの開発に成功し、本発明に至ったものである。
【０００９】
即ち本発明の課題は、砂漠地域や我が国の盛夏時においても、太陽光量とネット内の温度を調整でき、ネット内部の熱を効果的にネット外部に放出でき、低コストであり、耐久性に優れ、更に害虫の飛来を防止し、害虫の溜り場とならない遮光ネットを提供することにある。
【００１０】
【課題を解決するための手段】
上記課題を解決するための本発明に係る遮光ネットは、ポリプロピレンと高密度ポリエチレンを少なくとも含む混合物を原料とするモノフィラメントを用いて、開口率が９０〜５０％、遮光率が１０〜５０％となるようにネット状に形成してなり、地面からの長波輻射による放熱を妨げない白色の遮光ネットであって、該モノフィラメントは１０倍以上に延伸されることにより白色顔料を用いることなく白色を呈しており、該モノフィラメントを隙間なく並べて分光光度計により測定した反射率が、波長４００ｎｍ以下の紫外光又は近紫外光で５０％以上であり、波長４００ｎｍを越える太陽光で５０％以上であることを特徴とする。
【００１２】
本発明の好ましい態様としては、
（１）  モノフィラメントの原料の配合比が、ポリプロピレン１００重量部に対して高密度ポリエチレンが１０〜４０重量部であること
（２）  モノフィラメントの表面がエンボス加工されていること
（３）  モノフィラメントが、１００〜３０００デニール／本であること
（４）  モノフィラメントが、伸度１０〜１５％であること
（５）  遮光率が、２０〜５０％であることである。
【００１３】
【発明の実施の形態】
本発明の遮光ネットの構成要素であるモノフィラメントは、ポリプロピレンと高密度ポリエチレンを少なくとも含む混合物を原料とする。
【００１４】
ポリプロピレンとしては、メルトインデックス（ＭＩ）２〜３ｇ／１０ｍｉｎのポリプロピレンを用いることが好ましい。
【００１５】
また高密度ポリエチレンとしては、密度０．９５〜０．９６ｇ／ｃｍ３  、メルトインデックス（ＭＩ）０．５〜１．０ｇ／１０ｍｉｎの高密度ポリエチレンを用いることが好ましい。密度とＭＩが上記範囲にあれば、ポリプロピレンと高密度ポリエチレンの相溶性が向上し、延伸倍率を上げることができ、得られたモノフィラメントの強度が増すので好ましい。
【００１６】
原料としてポリプロピレンを主成分とすることにより、低コスト化をはかることができて好ましい。
【００１７】
原料の配合比は、ポリプロピレン１００重量部に対して高密度ポリエチレンが１０〜４０重量部の範囲であることが、低コストで強度的にも優れるモノフィラメントを提供できる効果があり、より好ましくは２０〜３０重量部の範囲である。
【００１８】
本発明に用いられるモノフィラメントの反射率は、該モノフィラメントを隙間なく並べて分光光度計（日立製作所社製分光光度計「Ｕ−３２１０型積分球式）により測定した場合に、波長３００〜４００ｎｍの紫外光又は近紫外光で５０％以上、好ましくは６０％以上、より好ましくは８０％以上であり、波長４００ｎｍを越える太陽光で５０％以上、好ましくは６５％以上、より好ましくは８５％以上である。
【００１９】
波長３００〜４００ｎｍの紫外光又は近紫外光で５０％以上であることにより、得られた遮光ネットの紫外光又は近紫外光の反射率も５０％以上となるため、遮光ネットへの害虫の接近を阻止し、害虫の溜り場を形成しない効果がある。
【００２０】
本発明において、上記の波長特性を有するモノフィラメントは、例えば、原料を溶融紡糸後、急冷し、１０倍以上に延伸することにより形成できる。
１０倍以上に延伸するに際しては、モノフィラメントの断裂を防止する観点から、多段に延伸することが好ましい。延伸倍率は１０倍以上であればよく、好ましくは１２倍以上であり、１０倍未満の延伸加工では、白化が起きず、また強度的にも不十分である。
【００２１】
本発明に用いられるモノフィラメントは、１００〜３０００デニール／本であることが遮光ネットを製造する上での省力化のために好ましい。
【００２２】
また本発明に用いられるモノフィラメントの断面形状は、特に限定されないが、扁平状であることが好ましく、かかる扁平状のモノフィラメントはエンボス加工を施すことにより形成でき、かかるエンボス加工は柔軟性を付与する観点から好ましい。
【００２３】
また本発明に用いられるモノフィラメントの破断伸度は１０〜１５％であることが好ましい。
【００２４】
本発明において、モノフィラメントは蓄熱しないものが好ましく、ここで蓄熱しないというのは、モノフィラメントの通常の使用時期において、太陽光の吸熱性が低く、モノフィラメントの温度が１０分間に５℃以上上昇しないことを意味する。
【００２５】
本発明において、モノフィラメントは白色であり、かかる白色であるというのは、波長４００〜７００ｎｍの可視領域の範囲において波長に対する反射率の変化が直線的であることを意味している。本発明に用いられるモノフィラメントが白色を呈する理由は定かでないが、過延伸過程で分子配向の結晶化構造の間に間隙、泡、ボイドが生成することが考えられる。本発明ではモノフィラメントの強度の低下を防止するために、間隙、泡、ボイドが生成する直後の延伸倍率で延伸を止めている。
【００２６】
以上説明した、モノフィラメントを用い、ネット状に形成することによって、本発明の遮光ネットが得られる。
【００２７】
遮光ネットを形成するには、モノフィラメントを単独で又は複数本用いて、ラッセル編み、メリヤス編み等の方法により編んで形成してもよいし、あるいは各種のテープヤーンや紐類（例えば真田紐）等の帯状体とモノフィラメントとを組み合わせて、編んで形成してもよい。
【００２８】
帯状体はテープヤーンや紐類に限定されず、樹脂フィルムの切断物、織布、編体又は撚体等のいずれでもよく、またプリプレグシートを用いることもできる。本発明の遮光ネットは、開口率が９０〜５０％、好ましくは９０〜７０％、遮光率が１０〜５０％、好ましくは２０〜５０％となるようにネット状に形成してなり、地面からの長波輻射による放熱を妨げない白色のものである。
【００２９】
開口率というのは、ネットの構造材部分と開口を合わせた面積中に占める開口の面積の割合である。開口率は９０％を越えると遮光効果が劣り、５０％未満であると、光不足で植物体の光合成が十分に行われず、しかも放熱効果が劣り、従って、この範囲を越えると、太陽光量とネット内の温度が同時に調整できず、本発明の目的が達成できない。
【００３０】
また遮光率は前記開口率と相対的な関係を有しており、１０〜５０％の範囲を越えると、太陽光量とネット内の温度が同時に調整できず、本発明の目的が達成できない。
【００３１】
開口率が９０〜５０％で、しかも１つの開口部を大きくすると、育成する植物体上に太陽の動きに伴い移動する日照部分と影部分を作るので、マダラな日射状態を形成できる。育成する植物体上にマダラな日射状態を形成する方が、いわゆる日長変化に相当するような光刺激を与えることができ植物の成育に好ましい。開口の形状は正方形、長方形等種々の形状等であってよい。開口の大きさは上記の開口率が確保できれば特に限定されない。
【００３２】
本発明において、１つの開口の形状は、上記の開口率を満足すれば、通気性、通水性を重視してある程度大きい方が好ましい。１つの開口の面積は好ましくは５ｃｍ２  以上、より好ましくは１０ｃｍ２  以上であることにより、本発明の効果が顕著になる。
【００３３】
また本発明の遮光ネットは、白色顔料を用いることなく白色を呈していることに特徴があり、白色顔料を用いた場合と比べれば当然低コスト化がはかれる。
【００３４】
更に本発明の遮光ネットは、地面からの長波輻射による放熱を妨げない性質を有していることが必要である。即ち、地面からの輻射放熱による長波赤外線（波長約１０μにピークを有する５〜３０μの波長範囲の赤外線）を吸収せず、地面に反射しない性質を有している。
【００３５】
本発明の遮光ネットの被覆下の地面からの輻射による放熱性を評価するには、例えば栽培用ハウス（例：間口５．４ｍ×長さ３０ｍ×高さ２．８ｍ）に本発明の遮光ネットを被覆し、内部の気温測定を行うことで簡単に判定評価できる。一般には、外気温と同等か、それ以下の気温になる。
【００３６】
本発明の遮光ネットは、光劣化しない性質、熱劣化しない性質を有していることが好ましく、そのためにモノフィラメントに劣化防止剤を含有させたり、あるいは塗布したりすることも好ましい。
【００３７】
また本発明の遮光ネットは、水吸収性の少ないものが、汚れ防止の観点から好ましく、そのためにモノフィラメント自体に撥水剤、防塵剤等を含有させたり、あるいは塗布したりすることも好ましい。
【００３８】
本発明の遮光ネットは、動植物に広く適用でき、例えば麦、大豆等の穀菽類、蔬菜等の農作物、花卉類等の園芸用植物の栽培に適用でき、更に山林等に自生する薬草類の人工栽培、果樹類等の栽培、病害虫防除対策に適用される。
【００３９】
本発明の遮光ネット自体の面積は、限定されず、例えば、１ｈａ〜１０ｈａ程度の大面積であってもよく、その場合には、遮光ネットを浮遊式（例えば気球を用いる）にすることが好ましい。この手法は人工雲を造製するものであり、放射冷却対策にも効果的である。
【００４０】
【実施例】
本発明の実施例について説明する。かかる実施例によって本発明が限定されるものではない。
【００４１】
製造例１（本発明の遮光ネット）
ポリプロピレン１００重量部に対して、密度０．９５ｇ／ｃｍ３  、ＭＩ１．０ｇ／１０ｍｉｎの高密度ポリエチレン２０重量部を混合し、原料とした。
【００４２】
この原料を押出機を用いて溶融紡糸し、急冷後、多段階で１２倍延伸した。
【００４３】
次いで、モノフィラメントの表面をエンボス加工して、本発明のモノフィラメントを得た。
【００４４】
得られたモノフィラメントの特性は以下の通りであった。
【００４５】
デニール：１０００デニール／本
破断伸度：１３％
色：白色（白色顔料は使用していない。）
反射率：以下の測定法によって図１に示した反射率曲線が得られた。
（反射率の測定方法）
複数本のモノフィラメントを間隙なく面状に整列した。その面の一方側の反射率を日立製作所社製分光光度計「Ｕ−３２１０型積分球式」を用いて測定した。次に上記のモノフィラメントを横２本、縦１本としてラッセル編みして、格子状の本発明の遮光ネットを得た。モノフィラメントに柔軟性があるため製造作業が容易であった。
【００４６】
ネットの開口率は８０％、遮光率は２０％であった。
【００４７】
製造例２（比較の遮光ネット）
厚さ５０μｍの高密度ポリエチレンフィルムを裁断して５ｍｍ幅の白色のテープヤーン（白色顔料として酸化チタン３％を含有）を製造した。
この白色テープヤーンを平織りして格子状の白色遮光ネットを製造した。白色テープヤーンが固かったため、遮光ネットの製造作業性がやや劣った。
ネットの開口率は８０％、遮光率は２０％であった。
【００４８】
実験例
間口６．４ｍ×長さ１９ｍ×高さ２ｍ（地上から）の栽培用ハウスＡ、Ｂ、Ｃの各々のハウスに、１９９７年６月２５日にトマトを定植した。
【００４９】
実験１：ハウスＡの１ｍ上方に製造例１の遮光ネットを展張した。
【００５０】
比較実験１：ハウスＢの１ｍ上方に製造例２の遮光ネットを展張した。
【００５１】
比較実験２：ハウスＣには遮光ネットを展張しなかった。
【００５２】
（測定項目）
葉もぐり蠅の飛来と生息が活発な地上５０ｃｍから１００ｃｍの位置にあるハウス内で健全に成育している葉３枚を選抜し、これを各ハウスにて３反復した。
目視にて上記の選抜葉の「葉もぐり蠅」営巣痕数をカウントし、個体数とし
た。また人の目にてカウントするため認識誤差が生じることを想定し、１反復グループを同一の人間が担当し、計３名にて３反復分をカウントし、最終的に１葉の平均値を求めた。その結果を表１に示す。
【００５３】
【表１】
0003634591.tif 000002
【００５４】
表１より、本発明の遮光ネットを使用した場合には、「葉もぐり蠅」の飛来防止に対して非常に効果的であることがわかる。
【００５５】
【発明の効果】
本発明によれば、砂漠地域や我が国の盛夏時においても、太陽光量とネット内の温度を調整でき、ネット内部の熱を効果的にネット外部に放出でき、低コストであり、耐久性に優れるのみならず、更に害虫の飛来を防止し、害虫の溜り場とならない遮光ネットを提供することができる。
【図面の簡単な説明】
【図１】本発明の遮光ネットの反射率曲線を示すグラフ
【図１】
0003634591.tif 000003